(57)【要約】【課題】本発明の目的は、ポリフェニレンサルファイド繊維のバグフィルター用フェルトにおいて、ダスト捕集効率が良好で、且つ機械強度、およびフィルター寿命に優れ、更に濾布作成時の生産性を落とすことなく生産可能である六角断面のポリフェニレンサルファイド繊維を有する繊維構造体を提供することを目的とする。【解決手段】本発明は、下記式（１）で定義される異形度を満たす六角断面のポリフェニレンサルファイド繊維を有する繊維構造体である。  異形度（Ａ／Ｂ）＝１．０５〜１．３０  ・・・（１）【選択図】図１
2018131701.tif 000002
【特許請求の範囲】
【請求項１】
下記式（１）で定義される異形度を満たす六角断面のポリフェニレンサルファイド繊維を有する繊維構造体。
異形度（Ａ／Ｂ）＝１．０５〜１．３０  ・・・（１）
【請求項２】
前記六角断面のポリフェニレンサルファイド繊維の繊度が、１．０〜３．０ｄｔｅｘであることを特徴とする請求項１記載の繊維構造体。
【請求項３】
前記六角断面のポリフェニレンサルファイド繊維が１０％質量以上含まれていることを特徴とする、請求項１または２に記載の繊維構造体。
【発明の詳細な説明】
【技術分野】
【０００１】
本発明は、繊維構造体に関するものである。
【背景技術】
【０００２】
ポリフェニレンサルファイド（以下、ＰＰＳと略すことがある。）樹脂は、優れた耐熱性、バリア性、耐薬品性、電気絶縁性および耐湿熱性などのエンジニアリングプラスチクスとして好適な性質を有しており、射出成型や押出成型用を中心として各種の電気や電子部品、機械部品および自動車部品、フィルム、および繊維などに使用されている。例えば、廃ガス集塵用のバグフィルター等の各種産業用フィルターに用いられる濾布には、ＰＰＳ樹脂素材が広く用いられている。このような濾布は、ＰＰＳ短繊維の紡績糸から作製された基布に、ＰＰＳ短繊維からなる繊維ウェブを積層しニードルパンチングしたものであり、廃ガス中のダストを捕集し、ダストを含まない廃ガスを外へと排気するために使用されるが、目詰まりのない状態を長期間保持し続けることが重要であり、このような濾布性能の長寿命化が常に望まれている。
【０００３】
濾布の目詰まりを抑制し濾布性能の長寿命化を図るためには、付着したダストを効率的に濾布から離脱させることが有効である。例えば、バグフィルターにおいて濾布が目詰まりすると、焼却設備からの廃ガスの排気が出来なくなるので、焼却設備を停止させて、濾布を交換しなければならない。すなわち、濾布が目詰まりする前にダストを効率的に払い落とせば、濾布の長寿命化を図ることができ、焼却設備の長期連続運転が可能となる。
【０００４】
バグフィルターにおいて、濾布に付着したダストを効率的に離脱させる方法として、パルスジェット方式が採用されることが多い（特許文献１および２参照。）。パルスジェット方式とは、濾布の表面に付着したダストが蓄積しないうちに、濾布に高速の気流を定期的に吹きつけて濾布を振動させ、濾布の表面に付着したダストを払い落とす方式である。      
【０００５】
一方で、環境規制は厳しくなる時流にあり、特に米国において制定される動きにある、大気中に浮遊する粒子状物質のうちでも特に粒径の小さいものに関する規制（ＰＭ２．５規制）が、日本でも適用される可能性がある。このような流れを受けて、より高いダスト捕集効率であり、かつ、目詰まりの少ない優れたフィルターが要望されている。
【０００６】
この対応として、単繊維繊度が０．３〜１．５ｄ(１．７ｄｔｅｘ)以下のＰＰＳ繊維を、エアー流入側の繊維ウェブに配置し、単繊維繊度が１．８ｄ(２．０ｄｔｅｘ)を越える繊維で裏面側が構成されている濾布が提案されている（特許文献３参照。）また、扁平断面のポリフェニレンサルファイド短繊維を含む濾布が提案されている（特許文献４および５参照）。これらの提案では、長期安定して排ガス中のダストを効率よく濾過を行うことが出来、且つ濾布作成時の生産性を維持出来る高効率集塵バグフィルターを提供している。
【先行技術文献】
【特許文献】
【０００７】
【特許文献１】特開平０８−１０３６１７号公報
【特許文献２】特開平０９−２４８４１３号公報
【特許文献３】特開平１０−１６５７２９号公報
【特許文献４】特開２００８−１６１８０２公報
【特許文献５】特開２０１４−６３３９３公報
【発明の概要】
【発明が解決しようとする課題】
【０００８】
しかしながら特許文献１および２に記載されるようなパルスジェット方式でダストの払い落としは可能となるが、この方式では、当然ながら、外力として加えられる高速の気流は濾布の機械強度を経時的に低下させやすい。定期的に外力が加えられた際に、濾布の機械強度や濾布の寸法安定性が不十分な場合、濾布が破断しバグフィルターとしての機能を果たせなくなるからである。
【０００９】
また特許文献３記載の方法は確かに、ダストの剥離性能およびダストの捕集効率は良化傾向にあり濾布の目詰まりによる圧力損失も少なくなる傾向にあるものの、より高い捕集効率を実現するためは、流入面側単繊維繊度をより細くする必要があるが、１ｄｔｅｘ以下のＰＰＳ繊維を使用する場合は、濾布作成時の生産性が低くなる問題が懸念される。
【００１０】
さらに特許文献４および５に記載されるような扁平断面の場合は、捕集効率向上は期待出来るものの、原綿強度が高くなりにくく、フィルター寿命延長に適していないのが実状であった。
【００１１】
本発明は、ポリフェニレンサルファイド繊維のバグフィルター用フェルトとしたときに、ダスト捕集効率が良好で、且つ機械強度、およびフィルター寿命に優れ、更に濾布作成時の生産性を落とすことなく生産可能である繊維構造体を提供することを課題とする。
【課題を解決するための手段】
【００１２】
濾布作成時の生産性が良好であり、高捕集性能を有し、且つフィルター寿命の優れた性能を有するための断面形状として、丸断面に近い異形断面であることが重要であると考え、六角断面およびその異形度について鋭意検討を重ねたものである。
【００１３】
即ち、本発明は以下の通りである。
【００１４】
１．下記式（１）で定義される異形度を満たす六角断面のポリフェニレンサルファイド繊維を有する繊維構造体。
異形度（Ａ／Ｂ）＝１．０５〜１．３０  ・・・（１）
Ａ：外接円の直径
Ｂ：内接円の直径
【００１５】
２．前記六角断面のポリフェニレンサルファイド繊維の繊度が、１．０〜３．０ｄｔｅｘであることを特徴とする上記１に記載の繊維構造体。
【００１６】
３．前記六角断面のポリフェニレンサルファイド繊維が１０質量％以上含まれていることを特徴とする、上記１または２に記載の繊維構造体。
【発明の効果】
【００１７】
本発明によれば、濾布作成時の生産性を維持したまま、ダスト捕集効率が良好であり、且つフェルト寿命に優れたポリフェニレンサルファイド繊維を有する繊維構造体が提供される。
【図面の簡単な説明】
【００１８】
【図１】図１は、本発明で使用する六角断面のポリフェニレンサルファイド繊維の断面図である。
【図２】図２は、本発明の繊維構造物を用いたフィルター材（濾布）の好適な一例を示す分解断面の概略図である。
【図３】図３は、実施例で大気塵捕集効率の測定に用いた大気塵捕集効率測定装置の概略断面図である。
【図４】図４は、実施例でダスト払い落とし後の圧力損失の測定に用いた圧力損失測定装置の概略断面図である。
【発明を実施するための形態】
【００１９】
本発明の六角断面のポリフェニレンサルファイド繊維について詳細を説明する。
【００２０】
本発明で用いられるポリフェニレンサルファイド（ＰＰＳ）樹脂は、繰り返し単位として、次の構造式（Ｉ）で示されるｐ−フェニレンサルファイド単位や、ｍ−フェニレンサルファイド単位などのフェニレンサルファイド単位を含有するポリマーを意味する。
【００２１】
【化１】
2018131701.tif 000003
【００２２】
ＰＰＳ樹脂は、ホモポリマーまたはｐ−フェニレンサルファイド単位とｍ−フェニレンサルファイド単位の両者を有する共重合体であってもよく、また本発明の効果を損なわない限り、他の芳香族サルファイドとの共重合体あるいは混合物であっても構わない。
【００２３】
また、ＰＰＳ樹脂は、重量平均分子量が３００００〜９００００であることが好ましい。重量平均分子量が３００００未満のＰＰＳ樹脂を用いて溶融紡糸を行った場合、紡糸張力が低く紡糸時に糸切れが多発することがあり、また、重量平均分子量が９００００を超えるＰＰＳ樹脂を用いると、溶融時の粘度が高すぎて紡糸設備を特殊な高耐圧仕様にしなければならず、設備費用が高額になって不利である。より好ましい重量平均分子量は、４００００〜７００００である。
【００２４】
本発明で用いられるＰＰＳ樹脂の市販品としては、東レ（株）製“トレリナ”（登録商標）や、（株）クレハ製“フォートロン”（登録商標）などが挙げられる。
【００２５】
図１に、本発明で用いられる六角断面ポリフェニレンサルファイド繊維の単繊維断面形状の一例を示す。
【００２６】
図１は、本発明で使用する六角断面のポリフェニレンサルファイド繊維の断面図である。
【００２７】
本発明で用いられる六角断面ポリフェニレンサルファイド繊維は、その単繊維横断面における六角断面形状が、下記式（１）で定義される異形度を満足することが必要である。
異形度（Ａ／Ｂ）＝１．０５〜１．３０  ・・・（１）
【００２８】
ここで、Ａは六角断面の外接円の直径である。ここでいう外接円とは、単繊維横断面の２点以上の頂点を通り、その単繊維横断面を包含する最小の真円の直径を示す。またＢは、六角断面の内接円の直径である。ここでいう内接円とは、その単繊維横断面内に出来る真円であって、どの辺とも２点以上の交点を持たない最大の真円の直径を示す。
【００２９】
本発明において、異形度は１．０５〜１．３０である。異形度（Ａ／Ｂ）が１．０５未満では、繊維表面の表面積が少なく、ダスト捕集表面積が減少し、ダスト捕集効率が低下する傾向にある。また、異形度（Ａ／Ｂ）が１．３０を超える場合、形状のゆがみにより局所的に応力に対する耐性の小さい部分を有しやすくなるため、丸断面にくらべ原綿強度が低下し、フェルト寿命が短くなる傾向にある。異形度（Ａ／Ｂ）は、より好ましくは１．１０〜１．２５であり、更に好ましくは、１．１５〜１．２０である。
【００３０】
本発明で用いられる六角断面ポリフェニレンサルファイド繊維の単繊維繊度は３．０ｄｔｅｘ以下が好ましい。より好ましくは１．７ｄｔｅｘ以下であり、更に好ましくは１．３ｄｔｅｘ以下である。また１．０ｄｔｅｘ以上が好ましい。単繊維繊度が１．０ｄｔｅｘ未満になると、カードのシリンダーに巻き付き易くなる傾向があり、工程通過性が著しく低下することがある。また、単繊維繊度が３．０ｄｔｅｘを超えると、ダスト捕集効率が劣り、充分な排ガス中のダスト濾過効果が得られない傾向にある。また上記繊度の範囲内であれば、単一繊度の繊維を用いても、異繊度繊維の混合であっても良い。
【００３１】
本発明の繊維構造体は、上記六角断面のポリフェニレンサルファイド繊維を有するものである。
【００３２】
上記繊維構造体においては、六角断面ポリフェニレンサルファイド繊維を繊維構造体に対して１０質量％以上含んでいることが好ましい。より好ましくは１５質量％以上である。
【００３３】
また、目的を損なわない範囲であれば、その他繊維を混合することも出来るが、耐熱性という観点からは、メタ系アラミド繊維、ポリイミド繊維などが好ましく、その断面形状は丸断面でも問題ない。また、丸断面ポリフェニレンサルファイド繊維も用いることができる。
【００３４】
本発明の繊維構造体は、バグフィルターおよび抄紙等の不織布とすることができる。またそれ以外にも、一旦紡績糸となし、その紡績糸を用いて織物や編物などの布帛となすこともできる。
【００３５】
なかでも本発明の繊維構造体は特にフィルター材（濾布）に特に好適に用いることができる。
【００３６】
図２は、本発明の繊維構造物を用いたフィルター材（濾布）の好適な一例を示す分解断面の概略図である。
【００３７】
図２において、エアー流入面の濾過層を形成する繊維ウェブ１は、表面濾過用フィルター材において、ダストが含まれたエアーが最初にフィルター材と接触する面のことを示す。すなわち、ダストをフィルター材表面で捕集しダスト層を形成させる面のことを示す。このエアー流入面の濾過層を形成する繊維ウェブ１は、前記六角断面ポリフェニレンサルファイド繊維を含む繊維構造物で構成される。また反対側の面は、エアー排出面の濾過層を形成する繊維ウェブ３で形成されており、ダストが除去されたエアーが排出される面のことを示す。また、繊維ウェブ１とウェブ３の間に、耐熱性繊維からなる織物（骨材）２をはさみ、ニードルパンチ工程でフェルトにすることにより、寸法安定性、引っ張り強力および耐摩耗性等の機械的強度に優れ、かつダスト捕集効率に優れたフィルター材を得ることが可能となる。
【００３８】
次に、本発明の六角断面ポリフェニレンサルファイド繊維、および丸断面ポリフェニレンサルファイド繊維を製造する方法について説明する。前記した樹脂を用い溶融紡糸法により得ることが出来る。紡糸口金より押出し、５００〜２０００ｍ／分の速度で紡糸し未延伸糸を得る。この時口金の孔形状は得たい断面に相当する形状のものを用いる必要がある。また、異形の断面形状は、口金孔形状、紡糸温度、紡糸冷却風速等を調整することにより高度に制御する事が出来る。得られた未延伸糸は常法のより、１．１〜４．０倍に延伸後、クリンパーにてけん縮を付与し、所定の長さにカットすることで、六角断面ポリフェニレンサルファイド繊維を得ることが出来る。
【実施例】
【００３９】
次に、実施例によって本発明の六角断面ポリフェニレンサルファイド繊維の製造方法について具体的に説明する。本発明は、次の実施例によって制限されるものではない。本発明で定義する各特性値は、次の方法で求めたものである。
【００４０】
（１）フェルト生産性
フェルト作成時のカードドッファーからの風綿発生状況および、ウエッブのす抜け状態を目視で確認した。風綿発生量、およびウエッブのす抜け状態がなく非常に良好な場合を◎、相対的に少ない場合を○、多い場合を×、中間として△とした。
【００４１】
（２）フェルト強度
ＪＩＳ−Ｌ１０８５（１９９８年）の方法により、２０ｃｍ×２０ｃｍの試料を３枚作成。重量を測定しその平均値をｍ２あたりの質量として求める。フェルト厚みはシックネスダイヤルゲージ(押し圧力２５０ｇ／ｃｍ２＝０．０００２４５Ｐａ)にて無作為に１０点測定しその平均値を算出。フェルト強度は、定速伸張型引張試験機にて、フェルトの試験片５サンプルの平均値としてタテ方向、ヨコ方向にそれぞれ算出した。フェルト強度の判断基準は、ヨコ方向のフェルト強度の数値が、１９００Ｎ／５ｃｍ以上を◎、１７００以上１９００未満を○（良い）、１５００以上１７００未満を△（やや良い）、１５００未満を×（悪い）とした。
【００４２】
（３）大気塵捕集効率：
フィルター材のダスト捕集効率を、図３の大気塵捕集効率測定装置を用いて、大気塵計算法により測定した。図３は、上記大気塵捕集効率の測定に用いた大気塵捕集効率測定装置の概略断面図である。
【００４３】
すなわち、図３においてフィルター材５（φ１７０ｍｍ）の下流側に設置された送風機７で発生した風を系外に排出することにより、フィルター材５に対し、濾過風速１ｍ／ｍｉｎの気流を５分間通気させた後、フィルター材５の上流側の大気塵（粒径：０．３〜５μｍ）個数Ｘをリオン社製パーティクルカウンター（上流）４によって測定し、同時にフィルター５の下流側の大気塵（粒径：０．３〜５μｍ）個数Ｙを同社製パーティクルカウンター（下流）６によって測定した。
【００４４】
測定試料は、ｎ＝３で行った。それぞれ得られた測定結果から、次式によって捕集効率（％）を求め、ｎ＝３の平均値より算出した。
・（１−（Ｙ−Ｘ））×１００
【００４５】
上記式中、Ｘは上流側大気塵個数で、Ｙは下流側大気塵個数である。
【００４６】
大気塵捕集効率の判定基準は、粒径１μｍ以下のダスト捕集効率が５５％以上を◎、５０％以上５５％未満を○（良い）、４５％以上５０％未満を△（やや良い）、４５％未満を×（悪い）とした。○（良い）以上を合格とした。
【００４７】
（４）ダスト払い落とし後の圧力損失：
図４の圧力損失測定装置より、ダスト払い落とし後の圧力損失を測定した。図４は、実施例でダスト払い落とし後の圧力損失の測定に用いた圧力損失測定装置の概略断面図である。すなわち、図４において、フィルター材５（φ１７０ｍｍ）の下流側に設置された真空ポンプ１０と流量計９により、フィルター材５に対し、濾過風速２．０ｍ／ｍｉｎの気流を与えた。ＪＩＳ試験用粉体１の１０種（フライアッシュ）ダスト（（社）日本粉体工業技術協会製）をダスト供給機１２とダスト分散機１３で、ダスト濃度２０ｇ／ｍ３に調整したダストをフィルター材５（濾過面積１００ｃｍ２）のエアー流入面側に付加した。デジタルマノメーター１１で測定した圧力損失が１０ｍｍＨ２Ｏ（９８０ｐａ）まで上昇する毎に、フィルター５の下流にあるパルスジェット負荷機８により、パルスジェット圧力３ｋｆ／ｃｍ２（２９４ｋｐａ）、０．１ｓｅｃの条件でパルスジェットを１５５回打ち、パルスジェット負荷直後の圧力損失をデジタルマノメーター１１で連続モニターリングした。
【００４８】
ダスト払い落とし後の圧力損失の判定基準は、経過時間３０ｈｒ時点の圧力損失が６ｍｍＨ２Ｏ（６０ｐａ）未満を◎、６ｍｍＨ２Ｏ（６０ｐａ）以上７ｍＨ２Ｏ（６９ｐａ）未満を○（良い）、７ｍｍＨ２Ｏ（６９ｐａ）以上８ｍｍＨ２Ｏ（７８ｍＨ２Ｏ）以下を△（やや良い）、８ｍｍＨ２Ｏ（７８ｐａ）よりも高い場合を×（悪い）とした。○（良い）以上を、合格とした。
【００４９】
（５）総合判定：
上記のカード通過性、大気塵捕集効率およびダスト払い落とし後の圧力損失の判断基準において、３項目中で×（悪い）の判定が１つでもある場合は、総合判定は×（悪い）とし、３項目中で△（やや良い）が１項目以上の場合は総合判定を△（やや良い）、３項目中△（やや良い）および×（悪い）がない場合は、総合判定を○とした。○（良い）以上を、合格とした。
【００５０】
（６）異形度
単繊維を取り出し、単繊維の長手方向に対して垂直に切断した任意の断面２０箇所について、ニコン社製顕微鏡ＡＦＸ−ＤＸにて撮影し、撮影した断面写真より、それぞれ外接円、および内接円の直径の長さを測定。上記式（１）より異形度を求め、ｎ＝２０の平均値より算出した。
【００５１】
（７）繊度
繊度はＪＩＳ  Ｌ１０１５（２０１０年）に準じて測定した。
【００５２】
［実施例１］
単繊維繊度（丸断面）３．０ｄｔｅｘ、カット長７６ｍｍのＰＰＳ短繊維（東レ（株）製“トルコン”（登録商標）Ｓ１０１−３．０Ｔ７６ｍｍ）を用い、単糸番手２０ｓ、合糸本数２本の紡績糸（総繊度６００ｄｔｅｘ）を得た。この紡績糸を用いて平織り組織の織物を製織し、経糸密度２６本／２．５４ｃｍ、綿糸密度１８本／２．５４ｃｍのＰＰＳ紡績糸からなる平織物を得た。この平織物を骨材として、その片面に、混繊によって質量比５０：５０で得られた、六角断面繊維繊度２．２ｄｔｅｘ（異形度：１．１５）と、六角断面繊維繊度１．０ｄｔｅｘのＰＰＳ短繊維(異形度：１．１５)を、オープナーとカーディング処理した後、刺針密度５０本／ｃｍ２で仮ニードルパンチして得られた繊維ウェブを、１９４ｇ／ｍ２の目付で積層した。この繊維ウェブが、エアー流入面の濾過層を形成する。織物のもう一方の面に、単繊維繊度（丸断面）７．８ｄｔｅｘ、カット長７６ｍｍのＰＰＳ短繊維（東レ（株）製“トルコン”（登録商標）Ｓ１０１−７．８Ｔ５１ｍｍ）１００％を、オープナーとカーディング処理した後、刺針密度５０本／ｃｍ２で、仮ニードルパンチして得られた繊維ウェブを、２２０ｇ／ｍ２の目付で積層した。この繊維ウェブが、エアー排出面の濾過層を形成する。さらに、ニードルパンチ加工により織物（骨材）と上述の繊維ウェブとを交絡させ、目付が５４４ｇ／ｍ２で、総刺針密度が３００本／ｃｍ２のフィルターを得た。得られたフィルター材の性能を、表１に示す。ここで得られたフィルター材は、ニードルパンチ処理により収縮して、理論上より目付が高くなる傾向が見られた。
【００５３】
［実施例２］
エアー流入面側の繊維ウェブを構成する繊維として、混繊によって、丸断面繊維繊度１．５ｄｔｅｘと、六角断面繊度１．０ｄｔｅｘのＰＰＳ短繊維（異形度１．１５）を、質量比８０：２０で混繊したこと以外は、実施例１と同様の方法でフィルター材を得た。得られたフィルター材の性能を表１に示す。
【００５４】
［実施例３］
エアー流入面側の繊維ウェブを構成する繊維として、混繊によって、丸断面繊維繊度１．５ｄｔｅｘと、六角断面繊維繊度２．２ｄｔｅｘのＰＰＳ短繊維（異形度：１．１５）を、質量比８０：２０で混繊したこと以外は、実施例１と同様の方法でフィルター材を得た。得られたフィルター材の性能を表１に示す。
【００５５】
［比較例１］
エアー流入面側の繊維ウェブを構成する繊維として、混繊によって、丸断面繊維繊度０．８ｄｔｅｘのＰＰＳ短繊維と、丸断面繊維繊度１．５ｄｔｅｘのＰＰＳ短繊維を、質量比２０：８０で混繊を実施後、オープナーとカーディング処理を行ったこと以外は、実施例１と同様の方法でフィルター材を得た。得られたフィルター材の性能を、表１に示す。
【００５６】
［比較例２］
エアー流入面側の繊維ウェブを構成する繊維として、混繊によって、丸断面繊維繊度１．５ｄｔｅｘのＰＰＳ短繊維と、扁平断面繊維繊度１．５ｄｔｅｘのＰＰＳ短繊維（異形度２．９０）を、質量比８０：２０で混繊を実施後、オープナーとカーディング処理を行ったこと以外は、実施例１と同様の方法でフィルター材を得た。得られたフィルター材の性能を、表１に示す。
【００５７】
［比較例３］
エアー流入面側の繊維ウェブを構成する繊維として、丸断面繊維繊度１．５ｄｔｅｘのＰＰＳ短繊維を、質量比１００％でオープナーとカーディング処理を行ったこと以外は、実施例１と同様の方法でフィルター材を得た。得られたフィルター材の性能を、表１に示す。
【００５８】
【表１】
2018131701.tif 000004
【符号の説明】
【００５９】
１：エアー流入面の濾過層を形成する繊維ウェブ
２：耐熱性繊維からなる織物（骨材）
３：エアー排出面の濾過層を形成する繊維ウェブ
４：パーティクルカウンター（上流）
５：フィルター材
６：パーティクルカウンター（下流）
７：送風機
８：パルスジェット負荷機
９：流量計
１０：真空ポンプ
１１：デジタルマノメーター
１２：ダスト供給機
１３：ダスト分散機
【図１】
2018131701.tif 000005
【図２】
2018131701.tif 000006
【図３】
2018131701.tif 000007
【図４】
2018131701.tif 000008